"燃料電池の電解質として用いられるグリーンシートを成形するために使用される離型ポリエステルフィルムであって、ポリエステルフィルムの両面にシリコーン離型層を有し、離型ポリエステルフィルムを180°Cで10分加熱処理した後の、少なくとも一方の離型層表面Aのオリゴマー量が3.0mg/m2以下であることを特徴とする燃料電池用両面離型フィルム。離型層表面Aが、二軸配向ポリエステルフィルムに、塗布層、およびシリコーン硬化樹脂を含有する離型剤層を順次に設けられて形成されたものである請求項1に記載の燃料電池用両面離型フィルム。180°Cで10分間熱処理した後の両面の離型層表面のオリゴマー量が3.0mg/m2以下である請求項1または2に記載の燃料電池用両面離型フィルム。両面の離型層表面が、二軸配向ポリエステルフィルムに、塗布層、およびシリコーン硬化樹脂を含有する離型剤層を順次設けられて形成されたものである請求項3に記載の燃料電池用両面離型フィルム。本発明は上記実情に鑑みなされたものであって、その解決課題は、表面欠点や異物が極めて少ないグリーンシートを成型し、成形後の背面への固着ブロッキングおよびこれによる破断を防止でき、ロール端面の不揃いが発生しにくく、フィルムロールの搬送、輸送時における軽微な衝撃でも、巻き芯付近が筍状に巻きずれしにくいSOFCのグリーンシートを成型するための両面離型フィルムを提供することにある。本発明者は、上記実状に鑑み、鋭意検討した結果、特定の性質を持つ離型フィルムを用いれば、上述の課題を容易に解決できることを知見し、本発明を完成するに至った。すなわち、本発明の要旨は、燃料電池の電解質として用いられるグリーンシートを成形するために使用される離型ポリエステルフィルムであって、ポリエステルフィルムの両面にシリコーン離型層を有し、離型ポリエステルフィルムを180°Cで10分加熱処理した後の、少なくとも一方の離型層表面Aのオリゴマー量が3.0mg/m2以下であることを特徴とする燃料電池用両面離型フィルムに存する。本発明の離型フィルムを、固体酸化物型燃料電池の電解質に用いるグリーンシート成形用として使用すれば、表面欠点や異物の少ないグリーンシートが得られ、固体電解質膜の薄肉化による燃料電池の内部抵抗を下げることができ、燃料電池の高出力化に寄与することができる。また、その生産工程で発生する各種問題点を解消し、生産を効率よく行うことができる。本発明のポリエステルフィルムに使用する原料ポリエステルは、ホモポリエステルであっても共重合ポリエステルであってもよい。ホモポリエステルを用いる場合、芳香族ジカルボン酸と脂肪族グリコールとを重縮合させて得られるものが好ましい。芳香族ジカルボン酸としては、テレフタル酸、2,6-ナフタレンジカルボン酸などが挙げられ、脂肪族グリコールとしては、エチレングリコール、ジエチレングリコール、1,4-シクロヘキサンジメタノール等が挙げられる。代表的なポリエステルとしては、ポリエチレンテレフタレートPET、ポリエチレン-2,6-ナフタレンジカルボキシレートPEN等が例示される。一方、共重合ポリエステルを用いる場合は、30モル以下の第三成分を含有する共重合体であることが好ましい。共重合ポリエステルのジカルボン酸成分としては、イソフタル酸、フタル酸テレフタル酸、2,6-ナフタレンジカルボン酸、アジピン酸セバシン酸、オキシカルボン酸例えば、P-オキシ安息香酸など等の一種または二種以上が挙げられ、グリコール成分として、エチレングリコール、ジエチレングリコール、プロピレングリコール、ブタンジオール、1,4-シクロヘキサンジメタノール、ネオペンチルグリコール等の一種または二種以上が挙げられる。いずれにしても本発明でいうポリエステルとは、通常70モル以上、好ましくは90モル以上がエチレンテレフタレート単位であるポリエチレンテレフタレート、エチレン-2,6-ナフタレート単位であるポリエチレン-2,6-ナフタレート等であるポリエステルを指す。本発明のポリエステルフィルムの極限粘度は、通常0.40~0.90、好ましくは0.45~0.80、さらに好ましくは0.50~0.70の範囲である。極限粘度が0.40未満では、フィルムの機械的強度が弱くなる傾向があり、極限粘度が0.90を超える場合は、溶融粘度が高くなり、押出機に負荷がかかったり、製造コストが増大したりする等の問題が生じる場合がある。従来、フィルムのオリゴマーを低減する方法しては、固相重合によりあらかじめポリマー中のオリゴマー量を低減させておき、最終フィルムのオリゴマーを少なくする処方が用いられているが、固相重合の場合は、極限粘度が高くなったり、工程が増えたりするためにコストが上昇してしまう問題がある。また、フィルム製造工程の押出機で溶融温度が高かったり、滞留時間が長くなったりする場合には、オリゴマーを低減させた効果が見られなくなる。本発明のポリエステルフィルムを構成するポリエステル層中には、易滑性付与を主たる目的として粒子を配合することが好ましい。配合する粒子の種類は、易滑性付与可能な粒子であれば特に限定されるものではなく、具体例としては、例えば、シリカ、炭酸カルシウム、炭酸マグネシウム、炭酸バリウム、硫酸カルシウム、リン酸カルシウム、リン酸マグネシウム、カオリン、酸化アルミニウム、酸化チタン等の粒子が挙げられる。また、特公昭59-5216号公報、特開昭59-217755号公報等に記載されている耐熱性有機粒子を用いてもよい。この他の耐熱性有機粒子の例として、熱硬化性尿素樹脂、熱硬化性フェノール樹脂、熱硬化性エポキシ樹脂、ベンゾグアナミン樹脂等が挙げられる。さらに、フィルム原料の製造工程中、触媒等の金属化合物の一部を沈殿、微分散させた析出粒子を用いることもできる。一方、使用する粒子の形状に関しても特に限定されるわけではなく、球状、塊状、棒状、扁平状等のいずれを用いてもよい。また、その硬度、比重、色等についても特に制限はない。これら一連の粒子は、必要に応じて2種類以上を併用してもよい。また、用いる粒子の平均粒径は、通常0.05~5μm、好ましくは0.05~3μmの範囲である。平均粒径が0.05μm未満の場合には、粒子が凝集しやすく、分散性が不十分な場合があり、一方、5μmを超える場合には、フィルムの表面粗度が粗くなりすぎて、後工程において種々の表面機能層を塗設させる場合等に不具合が生じる場合がある。さらにポリエステル層中の粒子含有量は、通常0.001~5重量、好ましくは0.005~3重量の範囲である。粒子含有量が0.001重量未満の場合には、フィルムの易滑性が不十分な場合があり、一方、5重量を超えて添加する場合にはフィルムの透明性が不十分な場合がある。ポリエステル層中に粒子を添加する方法としては、特に限定されるものではなく、従来公知の方法を採用しうる。例えば、各層を構成するポリマーを製造する任意の段階において添加することができる。また、ベント付き混練押出機を用い、エチレングリコールまたは水などに分散させた粒子のスラリーとポリエステル原料とをブレンドする方法、または、混練押出機を用い、乾燥させた粒子とポリエステル原料とをブレンドする方法などによって行われる。なお、本発明におけるポリエステルフィルム中には、上述の粒子以外に必要に応じて従来公知の酸化防止剤、帯電防止剤、熱安定剤、潤滑剤、染料、顔料等を添加することができる。本発明は、180°Cで10分間加熱処理した後の、少なくとも一方の離型層表面Aのオリゴマー量が3.0mg/m2以下、好ましくは1.60mg/m2以下、さらに好ましくは1.00mg/m2以下である。本発明は、両面に離型層を設けて異いるが、グリーンシートを成型する離型層としては、離型層表面Aが好ましく、離型層表面Aの表面オリゴマー量が3.00mg/m2を超える場合は、グリーンシートの成型時にシート表面に欠点が発生したり、析出したオリゴマーが異物となったりする問題を有している。もう一方の離型層表面Bも、180°Cで10分間加熱処理した後のオリゴマー量が3.0mg/m2以下が好ましく、さらに好ましくは1.60mg/m2以下、特に好ましくは1.00mg/m2以下がである。離型層表面B表面のオリゴマー量が3.00mg/m2を超える場合は、グリーンシートをロールとした場合等に、グリーンシートと離型層表面Bが接触し、離型層表面Bに析出したオリゴマーが異物としてグリーンシート表面に移行することがある。グリーンシートの成型等の加熱工程でポリエステルフィルムから離型層表面に析出するオリゴマーを防止する方法としては、ポリエステルフィルムと離型層の間にオリゴマーを防止する塗布層を設ける方法を好ましく用いる。ポリエステルの両面に塗布層を設ける場合は、両側に同じ塗布層を設けても、それぞれ異なる塗布層を設けても構わない。本発明においては、シラン化合物を含有する塗布層を設けることができ、シラン化合物を含有する塗布層は、シランカップリング剤を用いることにより形成される。シランカップリング剤は、1分子中に少なくとも2種類の反応性の異なる官能基を有しており、一般に、YRSiX3で表される化合物である。ここでYはビニル基、エポキシ基、アミノ基、などの有機官能基、Rはメチレン、エチレン、プロピレン等の如きアルキレン基、Xはメトキシ、エトキシ等の如き加水分解基およびアルキル基であるが、本発明で供するシランカップリング剤は、Yがアミノ基であることが好ましい。Yがビニル基やエポキシ基では、オリゴマーの封止効果が少ない傾向がある。具体的化合物としては、例えばN-βアミノエチルγ-アミノプロピルトリメトキシシラン、N-βアミノエチルγ-アミノプロピルトリエトキシシラン、N-βアミノエチルγ-アミノプロピルメチルジメトキシシラン等を挙げることができる。本発明で用いる好ましいシランカップリング剤は、シランカップリング剤が、下記一般式で表される化合物である。Y-CH23-Si-X3上記式中、Xは、-OCH3または-OCH2CH3を示し、Yは、-NH2または-NHCH2CH2NH2を示す。さらに好ましいシランカップリング剤は、シランカップリング剤が、下記一般式で表される化合物である。Z-CH23-Si-X3上記式中、Xは、-OCH3または-OCH2CH3を示し、Zは、-NHCH2CH2NH2を示す。本発明における塗布層には、必要に応じて上記のシランカップリング剤以外の水溶性または水分散性のバインダー樹脂を併用してもよい。かかるバインダー樹脂としては、例えば、ポリビニルアルコール、ポリエステル、ポリウレタン、アクリル樹脂、ビニル樹脂、エポキシ樹脂、アミド樹脂等が挙げられる。これらは、それぞれの骨格構造が共重合等により実質的に複合構造を有していてもよい。複合構造を持つバインダー樹脂としては、例えば、アクリル樹脂グラフトポリエステル、アクリル樹脂グラフトポリウレタン、ビニル樹脂グラフトポリエステル、ビニル樹脂グラフトポリウレタン等が挙げられる。本発明の目的であるフィルム表面へのオリゴマーの析出防止には、上記バインダーの中でポリビニルアルコールを用いると好ましい。バインダー成分の配合量は、塗布層に対する重量部で通常50重量部以下であり、30重量部以下の範囲が好ましい。さらに本発明のフィルムの塗布層中には、必要に応じて架橋反応性化合物を含んでいてもよい。架橋反応性化合物としては、メチロール化あるいはアルキロール化した尿素系、メラミン系、グアナミン系、アクリルアミド系、ポリアミド系などの化合物、ポリアミン類、エポキシ化合物、オキサゾリン化合物、アジリジン化合物、ブロックイソシアネート化合物、シランカップリング剤、チタンカップリング剤、ジルコ-アルミネート系カップリング剤、金属キレート、有機酸無水物、有機過酸化物、熱または光反応性のビニル化合物や感光性樹脂などの多官能低分子化合物および高分子化合物から選択される。架橋反応性化合物は、主に塗布層に含まれる樹脂が有する官能基と架橋反応することで、塗布層の凝集性、表面硬度、耐擦傷性、耐溶剤性、耐水性を改良することができる。例えば、前記官能基が水酸基の場合、架橋反応性化合物としては、メラミン系化合物、ブロックイソシアネート化合物、有機酸無水物などが好ましく、前記官能基が有機酸およびその無水物の場合、架橋反応性化合物としてはエポキシ系化合物、メラミン系化合物、オキサゾリン系化合物、金属キレートなどが好ましく、前記官能基がアミン類の場合、架橋反応性化合物としてはエポキシ系化合物などが好ましく、塗布層に含まれる樹脂が有する官能基と架橋反応効率が高いものを選択して用いることが好ましい。架橋反応性化合物は反応性官能基が1分子中に2個以上含まれる限りにおいて、低分子量化合物であっても、反応性官能基を有する高分子重合体のいずれであってもよい。架橋反応性化合物の配合量は、塗布層に対する重量部で50重量部以下、さらには30重量部以下、特に15重量部以下の範囲が好ましい。さらに本発明の塗布層中には、必要に応じて塗布層の滑り性改良のために不活性粒子を含んでいてもよい。塗布層の厚さは、通常0.01~2μmの範囲であり、さらには0.03~0.5μm、特に0.06~0.2μmの範囲が好ましい。塗布層の厚さが0.01μm未満の場合は、十分なオリゴマー析出防止の効果が得られないことがあり、2μmを超える場合は、耐ブロッキング性が不十分となる傾向がある。本発明の離型フィルムを構成するポリエステルフィルムの厚みは、フィルムとして製膜可能な範囲であれば特に限定されるものではないが、通常9~250μm、好ましくは12~188μmの範囲である。本発明の離型フィルムを構成するポリエステルフィルムの厚みは、フィルムとして製膜可能な範囲であれば特に限定されるものではないが、通常9~250μm、好ましくは12~188μmの範囲である。次に、本発明における離型ポリエステルフィルムの製造例について具体的に説明するが、以下の製造例に何ら限定されるものではない。すなわち、先に述べたポリエステル原料を使用し、ダイから押し出された溶融シートを冷却ロールで冷却固化して未延伸シートを得る方法が好ましい。この場合、シートの平面性を向上させるためシートと回転冷却ドラムとの密着性を高める必要があり、静電印加密着法および/または液体塗布密着法が好ましく採用される。次に得られた未延伸シートを二軸方向に延伸する。その場合、まず、前記の未延伸シートを一方向にロールまたはテンター方式の延伸機により延伸する。延伸温度は、通常70~120°C、好ましくは80~110°Cであり、延伸倍率は、通常2.5~7倍、好ましくは3.0~6倍である。次いで、一段目の延伸方向と直交する延伸温度は通常130~170°Cであり、延伸倍率は通常3.0~7倍、好ましくは3.5~6倍である。そして、引き続き、180~270°Cの温度で緊張下または30以内の弛緩下で熱処理を行い、二軸配向フィルムを得る。上記の延伸においては、一方向の延伸を2段階以上で行う方法を採用することもできる。その場合、最終的に二方向の延伸倍率がそれぞれ上記範囲となるように行うのが好ましい。また、前記の未延伸シートを面積倍率が10~40倍になるように同時二軸延伸を行うことも可能である。さらに、必要に応じて熱処理を行う前または後に再度縦および/または横方向に延伸してもよい。上述のポリエステルフィルムの延伸工程中にフィルム表面を処理する、いわゆる塗布延伸法インラインコーティングを施すことができる。それは以下に限定するものではないが、例えば、逐次二軸延伸においては特に1段目の延伸が終了して、2段目の延伸前にコーティング処理を施すことができる。上述の塗布延伸法にてポリエステルフィルム上に塗布層が設けられる場合には、延伸と同時に塗布が可能になると共に塗布層の厚みを延伸倍率に応じて薄くすることができ、ポリエステルフィルムとして好適なフィルムを製造できる。本発明の両面離型フィルムの一方の離型層表面Aにセラミックグリーンシートが形成されるが、当該離型層表面A面の常態剥離力は、10~400mN/cmの範囲であり、好ましくは20~200mN/cmの範囲である。常態剥離力が400mN/cmを超える場合は、特にグリーンシートが薄い場合のグリーンシート剥離時に、グリーンシートが剥がれにくく、無理に剥がすと破断する。一方、10mN/cm未満の場合、工程中に、グリーンシートがキャリアフィルムの端部から部分的に剥がれる等の不具合を生じる。一方、セラミックグリーンシートが形成されるA面の反対側の離型層表面B面は、グリーンシートが乾燥してから接触することから、元々の接着性が高くないので、常態剥離力は、10~1000mN/cmの範囲であり、好ましくは20~500mN/cmの範囲である。離型層表面Bの常態剥離力が10未満に場合、フィルムが滑りすぎるため、製品ロールとした時に巻ずれが発生し好ましくない。本発明の離型フィルムを構成する離型層は、離型性を有する材料を含有していれば、特に限定されるものではない。そのような材料の中でも、硬化型シリコーン樹脂を用いることにより、離型性が特に良好となるので好ましい。硬化型シリコーン樹脂を主成分とするタイプでもよいし、ウレタン樹脂、エポキシ樹脂、アルキッド樹脂等の有機樹脂とのグラフト重合等による変性シリコーンタイプ等を使用してもよい。硬化型シリコーン樹脂の種類としては、付加型縮合型紫外線硬化型電子線硬化型無溶剤型等、何れの硬化反応タイプでも用いることができる。硬化型シリコーン樹脂の具体例を挙げると、信越化学工業株製KS-772,KS-774、KS-775、KS-778、KS-779H、KS-856、X-62-2422、X-62-2461、ダウコーニングアジア株製DKQ3-202、DKQ3-203、DKQ3-204、DKQ3-205、DKQ3-210、FSXK-2560、東芝シリコーン株製YSR-3022、TPR-6700、TPR-6720、TPR-6721、東レダウコーニング株製SD7220、SD7226、SD7229等が挙げられる。さらに離型層の剥離性等を調整するために、剥離コントロール剤を併用してもよい。本発明の離型ポリエステルフィルムを構成する離型層の塗布量Siは、0.01~5g/m2、さらには0.01~2g/m2、特に0.01~1g/m2の範囲が好ましい。離型層の塗布量が0.01g/m2未満の場合、塗工面の安定性に欠け、均一な塗膜を得るのが困難な場合がある。一方、塗工量が5g/m2を超える場合、離型層自体の塗膜密着性、硬化性等が低下する場合がある。本発明において、ポリエステルフィルムに離型層を設ける方法として、リバースロールコート、グラビアコート、バーコート等、従来公知の塗工方式を用いることができる。以下、本発明を実施例によりさらに詳細に説明するが、本発明はその要旨を越えない限り、以下の実施例に限定されるものではない。また、本発明で用いた測定法は次のとおりである。1ポリエステルの固有粘度の測定サンプル1gを精秤し、フェノール/テトラクロロエタン=50/50重量比の混合溶媒100mlを加えて溶解させ、30°Cで測定した。2平均粒径d50:μmの測定遠心沈降式粒度分布測定装置株式会社島津製作所社製SA-CP3型を使用して測定した等価球形分布における積算重量基準50の値を平均粒径とした。3離型ポリエステルフィルムの剥離力Fの評価測定試料の離型層に両面粘着テープ日東電工製No.502の片面を貼り付け、50mm×300mmのサイズにカットし、室温にて1時間放置後の剥離力を測定した。剥離力は、引張試験機株インテスコ製インテスコモデル2001型を使用し、引張速度300mm/分の条件下、180°剥離を行った。4離型層の塗布量Siの測定蛍光X線測定装置株島津製作所製型式XRF-1500を用いてFPFundamentalParameterMethod法により、下記測定条件下、離型フィルムの離型層が設けられた面および離型層がない面の珪素元素量を測定し、その差をもって、離型層中の珪素元素量とした。次に得られた珪素元素量を用いて、-SiOCH32のユニットとしての塗布量Sig/m2を算出した。<測定条件>分光結晶:PETペンタエリスリトール2θ:108.88°管電流:95mA管電圧:40kvなお、離型層に珪素元素が存在しない場合は、断面観察等の手法により、塗布量を測定する。5プレス接着率の評価75μmポリエステルフィルム/測定試料フィルム/75μmポリエステルフィルムの構成とし、温度60°C、圧力1MPa、時間120分の条件でプレス処理を行う。プレス処理後、75μmポリエステルフィルムの、測定試料フィルム離型層面に接していた側の面に、日東製No.31テープを貼り付け、剥離力Aを測定する。剥離力は、引張試験機株インテスコ製インテスコモデル2001型を使用し、引張速度300mm/分の条件下、180°剥離を行った。6グリーンシ-ト剥離性評価離型フィルム面に、下記組成からなるセラミックスラリーを塗布量乾燥後が50μmになるように塗布し、120°Cにて乾燥してグリーンシ-トを得た。得られたグリーンシ-トを剥離する際の剥離性を下記判定基準により判定を行った。<セラミックスラリー組成>セラミック粉体ジルコニア粒子100部結合剤ポリビニルブチラール樹脂20部可塑剤フタル酸ジオクチル1部トルエン/MEK1:1混合溶媒20部判定基準○:スムーズに剥離可能実用上問題ないレベル△:スムーズではないが、剥離可能実用上問題ないレベル×:剥離困難実用上問題あるレベル7グリーンシートの成形性上記6のグリーンシート成型時の状況より、下記基準より判断した。判定基準○:何の問題も無くグリーンシートが成型できた×:グリーンシートの一部が離型フィルムより剥がれる8グリーンシートの表面性上記6で得られたグリーンシートの離型フィルムの離型層面が接していた面を観察し、下記基準より判定を行った。判定基準○:離型フィルム起因の欠点が見られない。△:離型フィルム起因の欠点が見られるが、実用上問題ないレベル×:離型フィルム起因の欠点がみられ、実用上問題あるレベル9グリーンシ-トのフィルム背面への耐ブロッキング性評価上記6項で得られたグリーンシ-トに、グリーンシートを塗布した離型フィルムのB面が接触するように積層し、温度40°C、湿度80RH、荷重10kg/cm2で20時間プレス処理を行い、耐ブロッキング性を評価した。判定基準は以下のとおりである。判定基準○:離型フィルムのB面を手で剥がせる実用上問題ないレベル×:離型フィルムのB面を手で剥がすのが困難である取り扱い時にシートに亀裂が入りやすい等、実用上問題あるレベル10耐巻きずれ性の評価1100mm巾の離型フィルムを、通称3インチの紙製コアに500m巻きつけたロール状フィルムを、水平なゴム台の上に巻き芯が床と平行となるように置いた状態で、巻き芯を引っ張るための金属棒を巻き芯の中に通して巻き芯の端部に金属金具を介して固定し、固定した側と反対側に最大計測荷重10kg重のバネばかりを連結した状態で、巻き芯に手動でゆっくり引っ張り荷重をかけて行き、バネばかりが5kg重を示すまでの間に、巻き芯が動くかどうかを目視評価した。判定基準○:巻き芯がまったく動かない実用上問題ないレベル×:巻き芯が動く実用上問題あるレベル<ポリエステルの製造方法>テレフタル酸ジメチル100重量部とエチレングリコール60重量部とを出発原料とし、触媒として酢酸マグネシウム四水塩0.09重量部を反応器にとり、反応開始温度を150°Cとし、メタノールの留去とともに徐々に反応温度を上昇させ、3時間後に230°Cとした。4時間後実質的にエステル交換反応を終了させた。この反応混合物にエチルアシッドフォスフェート0.04部を添加した後、平均粒子径1.6μmのエチレングリコールに分散させたシリカ粒子を0.06部、三酸化アンチモン0.04部を加えて、4時間重縮合反応を行った。すなわち、温度を230°Cから徐々に昇温し280°Cとした。一方、圧力は常圧より徐々に減じ、最終的には0.3mmHgとした。反応開始後、4時間を経た時点で反応を停止し、窒素加圧下ポリマーを吐出させた。得られたポリエステル1の極限粘度は0.53、オリゴマー環状三量体の含有量は0.98重量であった。塗布液Aの調整N-βアミノエチルγ-アミノプロピルトリメトキシシランを90重量、PVA系樹脂を10重量含有する塗布液を調整した。塗布液の固形分濃度は2重量とした。塗布液Bの調整γ-アミノプロピルトリメトキシシランを90重量、PVA系樹脂を10重量含有する塗布液を調整した。塗布液の固形分濃度は2重量とした。塗布液Cの調整下記に記載した、PVA系樹脂を20重量、水系ポリエステルを70重量、架橋性化合物を10重量含有する塗布液を調整した。塗布液の固形分濃度は2重量とした。PVA系樹脂:けん化度=88モル、重合度=500のポリビニルアルコール水系ポリエステル:主としてイソフタル酸、エチレングリコール、ジエチレングリコールを主とするポリエステルに、ネオペンチルグリコール、脂肪族ジカルボン酸無水物を有するジカルボン酸誘導体を共重合させたポリエステルをアミン化合物で中和して水系化して得た水系ポリエステル架橋性化合物:ヘキサメトキシメチルメラミン塗布液Dの調整ポリウレタン水分散体A大日本化学工業株製ハイドランAP-40を80部、ポリエステル水分散体B大日本化学工業株製ファインテックスES-670を20部含有する塗布液を調製した。塗布液に固形分濃度は2重量とした。実施例1:<ポリエステルフィルムの製造>ポリエステルを原料として、ベント付き押出機に供給し、290°Cで溶融押出した後、静電印加密着法を用いて表面温度を40°Cに設定した冷却ロール上で冷却固化して厚さ約740μmの無定形フィルムを得た。このフィルムを85°Cで縦方向に3.7倍延伸し、フィルムの両面に、塗布液Aを厚み0.06μmに塗布した後、100°Cで横方向に4.0倍延伸し、210°Cで熱処理して、厚さ50μmの二軸延伸ポリエステルフィルムを得た。<離型フィルムの製造>ポリエステルフィルムの製造で得られた二軸配向ポリエステルフィルムの一方の面A面に離型層組成Aを塗布量が0.1g/m2乾燥後ように設け、さらに一方の面B面に離型剤組成Bを塗布量が0.1g/m2乾燥後になるように設けた。A面の常態剥離力が48mN/cm、B面の常態剥離力が380mN/cmの両面離型フィルムを得た。離型剤組成A硬化型シリコーン樹脂KS-723A:信越化学製100部硬化型シリコーン樹脂KS-724B:信越化学製25部硬化剤PS-3:信越化学製5部MEK/トルエン混合溶媒混合比率は1:11500部離型組成B硬化型シリコーン樹脂KS-723A:信越化学製100部硬化型シリコーン樹脂KS-723B:信越化学製5部硬化剤PS-3:信越化学製5部MEK/トルエン混合溶媒混合比率は1:11500部離型剤組成C硬化型シリコーン樹脂KS-723A:信越化学製100部硬化型シリコーン樹脂KS-723B:信越化学製2部硬化剤PS-3:信越化学製5部MEK/トルエン混合溶媒混合比率は1:11500部離型層組成D硬化型シリコーン樹脂KS-847H:信越化学製100部硬化剤PL-50T:信越化学製1部MEK/トルエン混合溶媒混合比率は1:11500部実施例2~7、比較例1~2:実施例1の離型フィルムの製造において、離型フィルムに用いた離型剤組成を下記表1のとおり変更した以外は、実施例1と同様にして第離型フィルムを得た。各実施例、比較例で得られたフィルムの評価結果をまとめて下記表2~3に示す。"